Bille frittée, présentant : - la composition chimique suivante, en pourcentages en masse sur la base des oxydes : - ZrO 2 + HfO 2 + Y 2 O 3 + CeO 2 : complément à 100% ; - 0% ≤ Al 2 O 3 ≤ 1,5% ; - CaO ≤ 2% ; - oxydes autres que ZrO 2 , HfO 2 , Y 2 O 3 , CeO 2 , Al 2 O 3 et CaO : ≤ 5% ; les teneurs en Y 2 O 3 et CeO 2 , en pourcentages molaires sur la base de la somme de ZrO 2 , HfO 2 , Y 2 O 3 et CeO 2 , étant telles que 1,3% ≤ Y 2 O 3 ≤ 2,5%, et 0,1% ≤ CeO 2 ≤ 1,8%, et - les phases cristallisées suivantes, en pourcentages en masse sur la base des phases cristallisées et pour un total de 100% : - zircone stabilisée : complément à 100% ; - zircone monoclinique : ≤ 15% ; - phases cristallisées autres que zircone stabilisée et zircone monoclinique : pourvu que : - Y 2 O 3 2 , et/ou - 0,9% 2 ≤ 1,8%, et/ou - 10% Bille frittée selon la revendication précédente, dans laquelle la teneur en Y 2 O 3 est inférieure ou égale à 2,2%, en pourcentages molaires sur la base de la somme de ZrO 2 , HfO 2 , Y 2 O 3 et CeO 2 . Bille frittée selon la revendication précédente, dans laquelle la teneur en Y 2 O 3 est inférieure à 1,8%, en pourcentages molaires sur la base de la somme de ZrO 2 , HfO 2 , Y 2 O 3 et CeO 2 . Bille frittée selon l’une quelconque des revendications précédentes, constituée d’oxydes pour plus de 99% de sa masse et/ou dans laquelle : - la teneur en Y 2 O 3 est supérieure ou égale à 1,4% et inférieure ou égale à 1,7%, en pourcentages molaires sur la base de la somme de ZrO 2 , HfO 2 , Y 2 O 3 et CeO 2 , et/ou - la teneur en CeO 2 est supérieure ou égale à 0,6% et inférieure ou égale à 1,7%, en pourcentages molaires sur la base de la somme de ZrO 2 , HfO 2 , Y 2 O 3 et CeO 2 , et/ou - la teneur en Al 2 O 3 , en pourcentages en masse sur la base des oxydes, est supérieure ou égale à 0,2% et inférieure ou égale à 1,2%, et/ou - la teneur en CaO, en pourcentage en masse sur la base des oxydes, est inférieure à 1,0%, ou supérieure à 0,2%, et/ou - la teneur totale en oxydes autres que ZrO 2 , HfO 2 , Y 2 O 3 , CeO 2 , Al 2 O 3 et CaO, en pourcentages en masse sur la base des oxydes, est inférieure à 2%. Bille frittée selon la revendication précédente dans laquelle : - la teneur en CeO 2 est supérieure ou égale à 0,8% et inférieure ou égale à 1,5%, en pourcentages molaires sur la base de la somme de ZrO 2 , HfO 2 , Y 2 O 3 et CeO 2 , et/ou - la teneur en Al 2 O 3 , en pourcentages en masse sur la base des oxydes, est inférieure ou égale à 0,8%. Bille frittée selon l’une quelconque des revendications précédentes, dans laquelle, en pourcentage en masse sur la base de la quantité totale de phases cristallisées : - la teneur en zircone monoclinique est inférieure ou égale à 10%, et/ou - la teneur totale en phases cristallisées autres que zircone stabilisée et zircone monoclinique, est inférieure à 5%. Bille frittée selon l’une quelconque des revendications précédentes, dans laquelle la quantité massique de phase amorphe, en pourcentage en masse par rapport à la masse de ladite bille, est sensiblement nulle. Bille frittée selon l’une quelconque des revendications précédentes, dans laquelle la zircone stabilisée est présente sensiblement uniquement sous la forme de zircone quadratique et/ou dans laquelle la zircone stabilisée est stabilisée à Y 2 O 3 et à CeO 2 . Bille frittée selon l’une quelconque des revendications précédentes, présentant une taille moyenne de grains inférieure à 2 µm, et/ou présentant une distribution de la taille des grains présentant un écart type inférieur à 0,20 µm. Bille frittée selon la revendication immédiatement précédente, présentant une taille moyenne de grains inférieure à 0,6 µm, et/ou présentant une distribution de la taille des grains présentant un écart type inférieur à 0,15 µm. Poudre comprenant plus de 90% de billes selon l’une quelconque des revendications précédentes, en pourcentages en masse. Dispositif choisi parmi une suspension, un broyeur et un appareil de traitement de surfaces, ledit dispositif comportant une poudre de billes selon la revendication immédiatement précédente. Procédé de fabrication de billes frittées selon l’une quelconque des revendications 1 à 10, comprenant les étapes successives suivantes : a) préparation d’un mélange particulaire présentant une taille médiane inférieure à 2 µm et une composition adaptée pour obtenir, à l’issue de l’étape g), des billes frittées selon l’une quelconque des revendications 1 à 10, b) optionnellement, séchage dudit mélange particulaire, c) préparation d’une charge de départ à partir dudit mélange particulaire, optionnellement séché, d) mise en forme de la charge de départ sous la forme de billes crues, e) optionnellement, lavage, f) optionnellement, séchage, g) frittage à une température de frittage supérieure à 1300°C de manière à obtenir des billes frittées. Procédé de fabrication selon la revendication immédiatement précédente, dans lequel à l’étape a), une ou plusieurs poudres de matières premières introduites dans ledit mélange particulaire sont cobroyées. Procédé de fabrication selon l’une quelconque des deux revendications immédiatement précédentes, dans lequel, à l’étape a), le mélange particulaire présente une taille médiane inférieure à 0,5 µm et/ou un rapport (D 90 -D 10 )/D 50 inférieur à 2. Procédé de fabrication selon l’une quelconque des trois revendications immédiatement précédentes, dans lequel, à l’étape a), aucune matière première autre que les poudres de zircone au moins partiellement stabilisée avec Y 2 O 3 , de cérine et de corindon n’est introduite volontairement dans le mélange particulaire. Procédé de fabrication selon l’une quelconque des quatre revendications immédiatement précédentes, dans lequel une ou plusieurs des poudres du mélange particulaire sont remplacées, au moins partiellement, par des poudres équivalentes qui conduisent, dans lesdites billes, aux mêmes constituants, dans les mêmes quantités, avec les mêmes phases cristallographiques.